Оловянистый баббит /варианты/
TIN-BASE BABBITT / VERSIONS/

Изобретение относится к области металлургии, в частности к составам сплавов на основе олова, которые могут быть использованы для заливки подшипников.
Известен оловянистый баббит, содержащий, мас.%: сурьма 7,7; медь 3,0; олово - остальное [1].
Задача изобретения состоит в повышении износостойкости баббита.
Технический результат достигается тем, что оловянистый баббит, содержащий сурьму, медь и олово, дополнительно содержит индий, при следующем соотношении компонентов, мас.%: сурьма 8,4-8,8; медь 8,4-8,8; индий 0,5-1,0; олово - остальное.
Технический результат достигается также тем, что оловянистый баббит, содержащий сурьму, медь и олово, дополнительно содержит галлий, при следующем соотношении компонентов, мас.%: сурьма 8,4-8,8; медь 8,4-8,8; галлий 0,5-1,0; олово - остальное.
В таблице приведены составы сплава.
Сурьма, содержащаяся в сплаве в указанном количестве, образует кристаллы β-твердого раствора, имеющие форму куба и обеспечивающие повышенную твердость, а также кристаллы химического соединения меди с оловом в виде мелких игл. Индий и галлий способствуют небольшому снижению твердости сплава, несколько повышают сопротивление усталости.
Источник информации
1. Словарь-справочник по трению, износу и смазке деталей машин. - Киев: Наукова думка, 1979. - С. 21-23.